(57)【特許請求の範囲】
【請求項１】
素線(2)に、第１のメッキ層(1)の表面を螺旋状に露出させた導電性螺旋部(13)と、前記第１のメッキ層の表面を螺旋状に絶縁被覆した絶縁性螺旋部(15)とからなる２条の螺旋部が形成されており、導電性螺旋部(13)には第２のメッキ層(11)及びダイヤモンド砥粒(13)が電着されている、ダイヤモンド電着ワイヤ工具。
【請求項２】
導電性螺旋部（１３）が第１のニッケルメッキ層（１）  であり、絶縁性螺旋部（１５）がフッ素樹脂層（１４）である、請求項１記載のダイヤモンド電着ワイヤ工具。
【請求項３】
素線（２）  に第１のメッキ層（１）  を電着し、このメッキ層（１）  の表面に合成樹脂をコーテングし、形成したコーテング層をスパイラル状に研削し、露出した第１のメッキ層（１）  に第２のメッキ層（１１）及びダイヤモンド砥粒（１２）を電着することを特徴とする、ダイヤモンド電着ワイヤ工具の製造方法。
【請求項４】
ピアノ線（２）  に第１のニッケルメッキ層（１）  を電着し、更にフッ素樹脂をコーテングし、形成したコーテング層をスパイラル状に研削し、露出した第１のニッケルメッキ層（１）  に第２のニッケルメッキ層（１１）およびダイヤモンド砥粒（１２）を電着することを特徴とする、ダイヤモンド電着ワイヤ工具の製造方法。
【発明の詳細な説明】
【０００１】
【産業上の利用分野】
本発明は、硬質脆性材料の切断に使用するダイヤモンド電着ワイヤ工具及びその製造方法に関するものである。
【０００２】
【従来の技術】
ダイヤモンド電着ワイヤ工具は、ピアノ線等の素線の表面にダイヤモンド砥粒を電着したものであり、ダイヤモンド砥粒を素線全体に電着したものと素線の一部に電着したものとがある。図７及び図８に示したものは後者のワイヤ工具であり、薄く第１のニッケルメッキ層１を設けたピアノ線２の表面に、後述の砥粒電着装置で第２のニッケルメッキ層１１とともにダイヤモンド砥粒１２を螺旋状に電着したものである。図９は砥粒電着装置の要部を示した斜視図である。この装置は、ダイヤモンド砥粒１２を内蔵した円筒状の砥粒電着槽２１と、その外周に離隔させて同軸上に配置した螺旋状の遮蔽板２２と、遮蔽板の両側に配置したニッケル板２３とを有しており、これらの部材を図示しないニッケルメッキ溶液槽に入れたものである。
【０００３】
この装置を用いてワイヤ工具を製造するには、薄い第１のニッケルメッキ層を有するピアノ線２を砥粒電着槽２１の軸心に挿通し、ピアノ線２をカソードとし、ニッケル板２３をアノードとして、ピアノ線に一定の送り速度を与えながらその送り速度に遮蔽板の回転速度を同調させ、ピアノ線の全面に第２のニッケルメッキ層１１を電着する。この際遮蔽板の空隙部と対応する位置のピアノ線には、第２のニッケルメッキ層１１と共にダイヤモンド砥粒１２が電着され、スパイラル状にダイヤモンド砥粒を電着したワイヤ工具が製造される。
【０００４】
このように製造されたワイヤ工具は、図８に示すように、ダイヤモンド砥粒１２を電着している第２のニッケルメッキ層１１がその他の部分と比較して肉厚になって螺旋凸条を形成し、螺旋状のダイヤモンド砥粒１２の間に凹条（以下「チップポケット」という。）２４が形成される。このチップポケット２４は、硬質脆性材料の切断時に加工液を巻き込んで加工部に供給したり、切粉の排出を容易にするという機能を有しており、ワイヤ工具の連続使用による加工能率の低下を抑えると共にワイヤ工具の寿命を延ばすという働きがある。
【０００５】
【発明が解決しようとする課題】
しかし、従来のワイヤ工具は、遮蔽板で遮蔽された領域のピアノ線にも第２のニッケルメッキ層が電着されるので、ニッケルメッキ層が肉厚となり、ワイヤの破断ねじり角度が小さくなるという欠点がある（図５の（３）を参照）。また、螺旋状の遮蔽板を用いる従来の製造方法では、砥粒電着槽２１を円筒形にしなければならず、電着作業中にダイヤモンド砥粒１２が減少しても補給することができず、長尺のワイヤ工具を製造することができないという欠点がある。また、従来の製造方法では、遮蔽板の螺旋ピッチｐとダイヤモント砥粒の螺旋ピッチＰとが同一になるが、ダイヤモント砥粒の回り込み等が生じ、小さいピッチの電着が困難であるという問題があった。
【０００６】
本発明は、チップポケットを有しかつ破断ねじり角度が大きなダイヤモント電着ワイヤ工具を提供すること並びにダイヤモント砥粒の螺旋ピッチを自由に設定することができ、かつ長尺のワイヤ工具を製造することができる方法を提供することを目的としている。
【０００７】
【課題を解決するための手段】
本発明に係るダイヤモンド電着ワイヤ工具は、素線２に、第１のメッキ層１の表面を螺旋状に露出させた導電性螺旋部１３と、前記第１のメッキ層の表面を螺旋状に絶縁被覆した絶縁性螺旋部１５とからなる２条の螺旋部が形成されており、導電性螺旋部１３には第２のメッキ層１１及びダイヤモンド砥粒１２が電着されているものである。
【０００８】
本発明に係る製造方法は、素線２に第１のメッキ層１を電着し、このメッキ層１の表面に合成樹脂をコーテングし、形成されたコーテング層をスパイラル状に研削し、露出した第１のメッキ層１に第２のメッキ層１１及びダイヤモンド砥粒１２を電着することを特徴とするものである。
【０００９】
素線としてピアノ線１を用い、これに第１のニッケルメッキ層１を電着し、更にフッ素樹脂をコーテングし、形成されたフッ素樹脂層をスパイラル状に研削して、露出した第１のニッケルメッキ層１で導電性螺旋部１３を形成し、スパイラル状に残ったフッ素樹脂層で絶縁性螺旋部１５を形成するのがよい。
【００１０】
【作用】
素線２の破断ねじり角度はメッキ層の厚さと反比例する。本発明に係るダイヤモンド電着ワイヤ工具は、素線２の導電性螺旋部１３の間に絶縁性螺旋部１５を設けることにより、ダイヤモンド砥粒の電着工程において素線２に第２のメッキ層１１が電着しないので、薄い第１のメッキ層１のみが電着した部分を螺旋状に残すことができ、破断ねじり角度を大きくすることができる。
【００１１】
本発明に係る製造方法は、絶縁性螺旋部を形成する際に必要なコーテングの焼成工程に先立って素線２に薄い第１のメッキ層１を形成したので、塗布した合成樹脂溶液の焼成工程での引張強度の低下を防止することができる。そして従来公知のスパイラル研削機を用いて、コーテング層を研削してスパイラル溝を簡単かつ迅速に製造することができ、スパイラル溝のピッチも任意に選択することができる。更に、ダイヤモンド砥粒１２の電着加工にも従来の砥粒電着装置を利用することができ、ダイヤモンド砥粒１２を補給しながら電着作業を行うことができるので、長尺のワイヤ工具を製造することが可能となる。
【００１２】
【実施例】
図１は本発明に係るワイヤ工具の製造方法の工程図である。直径０．２ｍｍのピアノ線を公知のニッケルメッキ装置に通してワイヤの表面に０．０２ｍｍの第１のニッケルメッキ層を形成する。次いで後述するコーテング装置でフッ素樹脂溶液を塗装・焼成してコーテング層を形成する。そして公知のスパイラル研削機に通して前記コーテング層を螺旋状に削除し、第１のニッケルメッキ層を螺旋状に露出させる。これにより、ピアノ線の表面に第１のニッケルメッキ層からなる導電性螺旋部とコーテング層からなる絶縁性螺旋部が形成される。最後に公知の砥粒電着装置で導電性螺旋部の表面に第２のニッケルメッキ層およびダイヤモンド砥粒を電着して本発明に係るダイヤモンド電着ワイヤ工具を製造する。
【００１３】
図２は本発明のワイヤ工具の製造に使用されるコーテング装置の断面図である。この装置９は、第１のニッケルメッキ層１を有するピアノ線２を巻回した送出ドラム３と、ピアノ線に付着した脂肪を除去するためにアセトンを入れた前槽４と、フッ素樹脂溶液を入れた主槽５と、塗布されたフッ素樹脂溶液を硬化させる焼成器６と、コーテング加工済のピアノ線を巻き取る巻取ドラム７とを有している。焼成器の温度はフッ素樹脂が硬化する温度、即ち摂氏３６０度程度である。上記製造方法の実施に用いる他の装置、即ちニッケルメッキ装置やスパイラル研削機、砥粒電着装置は従来から使用されているものを用いてやればよい。
【００１４】
図３及び図４の（ａ）は電着処理前のワイヤの拡大図、同図の（ｂ）は電着処理後のワイヤの拡大図である。（ａ）のものは、０．２ｍｍのピアノ線２を心線とし、その表面に０．０２ｍｍの第１のニッケルメッキ層１が電着されており、その上に螺旋状のフッ素樹脂層１４が塗着されている。フッ素樹脂層１４は絶縁性螺旋部１５となり、第１のニッケルメッキ層１が導電性螺旋部１３となる。これを砥粒電着装置に通すと、同図（ｂ）に示すように導電性螺旋部１３の上に螺旋状の第２のニッケルメッキ層１１及びダイヤモンド砥粒１２が電着した本発明のワイヤ工具を得ることができる。ダイヤモンド砥粒の螺旋ピッチＰは、スパイラル研削機でスパイラル溝のピッチを変更するだけで簡単に変更することができる。また、従来の砥粒電着装置を使用して、ダイヤモンド砥粒の供給を連続的に行うことができるから、長尺のワイヤ工具を簡単に製造することができる。
【００１５】
図５及び図６は上記構成のワイヤ工具の性能試験の結果を示したグラフである。図５は左側の縦軸に引張強度（白丸）をとり、右側の縦軸に３６０度（１回転）を基準としたねじり角度（黒丸）をとったものであり、横軸にピアノ線（１）、ダイヤモンド砥粒を全面に電着したもの（２）、従来の螺旋状にダイヤモンド砥粒を電着したもの（３）、本発明に係る螺旋状にダイヤモンド砥粒を電着したもの（４）をとっている。同図から明らかなように、本発明のワイヤ工具（４）は、従来のもの（２）及び（３）と比較して同程度であるが、破断ねじり角度は大幅に向上している。
【００１６】
図６は製造時の各工程後に採取した試料▲２▼から▲５▼及びピアノ線▲１▼とを横軸にとり、縦軸に３６０度（１回転）を基準としたねじり角度をとったグラフである。▲１▼は０．２ｍｍピアノ線、▲２▼は０．２ｍｍピアノ線に厚さ０．０２ｍｍのニッケルメッキ層を電着したもの、▲３▼はコーテング層を形成したもの、▲４▼はスパイラル溝を形成したもの、▲５▼はダイヤモンド砥粒を電着したものである。ピアノ線▲１▼に、第１のニッケルメッキ層を電着すると破断ねじり角度は約７×３６０ｄｅｇ  （即ち７回転）低下し、ダイヤモンド砥粒の電着工程で約４×３６０ｄｅｇ  （即ち４回転）低下していることが分かる。
【００１７】
【発明の効果】
以上にように、本発明の係るワイヤ工具は、チップポケットを有しかつ薄いニッケルメッキ層が螺旋状に存在するから破断ねじり角度が大きく、工具の寿命が長くなる。また、本発明に係る製造方法によれば、コーテング層の研削ピッチを変えることにより、導電性螺旋部のピッチを簡単に変えることができるから、ダイヤモント砥粒のピッチを自由に設定することができる。また、遮蔽板を備えた砥粒電着装置を使用する必要もないので、長尺のワイヤ工具を製造することができるという効果がある。
【図面の簡単な説明】
【図１】本発明の製造工程を示す図
【図２】コーテング装置の側面図
【図３】電着処理前及び電着処理後のワイヤ工具の拡大側面図
【図４】図３のＡ部及びＢ部の断面図
【図５】他のワイヤ工具との性能を比較したグラフ
【図６】製造工程後に採取したサンプルを比較したグラフ
【図７】従来のワイヤ工具の拡大側面図
【図８】図７のＣ部断面図
【図９】砥粒電着装置の要部斜視図
【符号の説明】
１  第１のニッケルメッキ層
２  ピアノ線
１１    第２のニッケルメッキ層
１２    ダイヤモンド砥粒
１３    導電性螺旋部
１４    フッ素樹脂層
１５    絶縁性螺旋部
【図１】
0003557231.tif 000002
【図２】
0003557231.tif 000003
【図３】
0003557231.tif 000004
【図４】
0003557231.tif 000005
【図５】
0003557231.tif 000006
【図６】
0003557231.tif 000007
【図７】
0003557231.tif 000008
【図８】
0003557231.tif 000009
【図９】
0003557231.tif 000010